(57)【特許請求の範囲】
【請求項１】
可視光−もしくはＵＶ−減感層であり且つアルカリ性水溶液に可溶性のポリマーを含んでなる疎水性層及びＩＲ−線に感受性である最上層を、親水性表面を有する平版印刷ベース上に含んでなり、画像通りにＩＲ−レーザー露光されると、該最上層のアルカリ性水溶液による浸透性及び／又は可溶性が減少又は増加することを特徴とする平版印刷版の作製のための感熱性画像形成要素。
【請求項２】
画像通りにレーザー露光されると、最上層の浸透性及び／又は可溶性が増加し、該増加により、アルカリ性水溶液を用いてレーザー−画像形成された画像形成要素を現像すると、非−画像形成部分を可溶化することなく及び／又は非−画像形成部分に損傷を与えることのなくレーザー画像形成された部分が掃去される請求項１に記載の感熱性画像形成要素。
【請求項３】
−可視光−もしくはＵＶ−減感層であり且つアルカリ性水溶液に可溶性のポリマーを含  んでなる疎水性層及びＩＲ−線に感受性である最上層を、親水性表面を有する平版印刷  ベース上に含んでなり、画像通りにＩＲ−レーザー露光されると、該最上層のアルカリ 性水溶液による浸透性及び／又は可溶性が減少又は増加する感熱性画像形成要素を画像  通りに露光し、そして
−該画像形成要素を現像する
段階を含んでなる平版印刷版の作製方法。
【発明の詳細な説明】
【０００１】
【１．発明の属する技術分野】
本発明は、感熱性画像形成要素がＩＲ−線感受性最上層（ＩＲ−ｒａｄｉａｔｉｏｎ  ｓｅｎｓｉｔｉｖｅ  ｔｏｐ  ｌａｙｅｒ）を含む平版印刷版の作製のための感熱性画像形成要素に関する。この最上層の現像薬水溶液によって浸透及び／又は可溶化される容量は露光されると変化する。
【０００２】
【２．発明の背景】
平版印刷は、或る領域が平版印刷インキを受容することができるが、他の領域が水で湿らされるとインキを受容しない特別に作られた表面からの印刷の方法である。インキを受容する領域は印刷画像領域を形成し、インキ−反発性領域は背景領域を形成する。
【０００３】
写真平版印刷の技術分野の場合、写真材料は、露光された領域において（ネガティブ作用性）又は非露光領域において（ポジティブ作用性）、親水性背景上で画像通りに油性又は脂性インキに対して受容性とされる。
【０００４】
表面平版印刷版（ｓｕｒｆａｃｅ  ｌｉｔｈｏ  ｐｌａｔｅｓ）又はプラノグラフィー印刷版（ｐｌａｎｏｇｒａｐｈｉｃ  ｐｒｉｎｔｉｎｇ  ｐｌａｔｅｓ）とも呼ばれる通常の平版印刷版の作製の場合、水に対して親和性を有するか又は化学的処理によりそのような親和性を得る支持体に感光性組成物の薄層がコーティングされる。その目的のためのコーティングには、ジアゾ化合物、ジクロム酸塩−増感親水性コロイド及び多様な合成感光性ポリマーを含む感光性ポリマー層が含まれる。特にジアゾ−増感系が広く用いられる。
【０００５】
感光性層が画像通りに露光されると、露光された画像領域は不溶性となり、未露光領域は可溶性のままである。次いで、版は適した液を用いて現像され、未露光領域のジアゾニウム塩又はジアゾ樹脂が除去される。
【０００６】
別の場合、画像通りに露光されると、露光された領域において可溶性とされる感光性コーティングを含む印刷版は既知である。続く現像が次いで露光された領域を除去する。そのような感光性コーティングの典型的例はキノン−ジアジドに基づくコーティングである。
【０００７】
典型的に、それから印刷版が作製される上記の写真材料は、平版印刷過程で再現されるべき画像を含有する写真フィルムを介してカメラ−露光される。そのような作用法はやっかいで労働集約的である。しかし他方、かくして得られる印刷版は優れた平版印刷的質のものである。
【０００８】
かくして上記の過程で写真フィルムの必要をなくし、そして特に再現されるべき画像を示すコンピューターデータから直接印刷版を得るための試みがなされてきた。しかしながら、感光性コーティングは、レーザーを用いて直接露光するために十分に感受性でない。従って、感光性コーティングの上にハロゲン化銀乳剤層をコーティングすることが提案された。次いでハロゲン化銀をコンピューターの制御下でレーザーを用いて直接露光することができる。続いてハロゲン化銀層を現像し、感光性コーティングの上に銀画像を残す。次いでその銀画像は感光性コーティングの全体的露光においてマスクとして働く。全体的露光の後、銀画像は除去され、感光性コーティングが現像される。そのような方法は、例えばＪＰ−Ａ  ６０−６１７５２に開示されているが、複雑な現像及びそれに伴う現像液が必要であるという欠点を有する。
【０００９】
ＧＢ  １．４９２．０７０は、金属層又はカーボンブラックを含有する層を感光性コーティング上に与える方法を開示している。次いでこの金属層をレーザーを用いて融蝕し、感光性層の上に画像のマスクを得る。次いで画像のマスクを介してＵＶ−光により感光性層を全体的に露光する。画像のマスクの除去の後、感光性層を現像して印刷版を得る。しかしながら、この方法はまだ、感光性層の現像の前に画像のマスクをやっかいな処理により除去しなければならないという欠点を有する。
【００１０】
さらに、感光性ではなく、感熱性である画像形成要素の使用を含む印刷版の作製のための方法は既知である。印刷版の作製のための上記のような感光性画像形成要素の特別な欠点は、それを光から遮蔽しなければならないことである。さらに、それらは保存安定性の観点で感度の問題を有し、且つそれらは比較的低い解像度を示す。明らかに市場で、感熱性印刷版前駆体に向かう傾向が見られる。
【００１１】
例えば、１９９２年１月のＲｅｓｅａｒｃｈ  Ｄｉｓｃｌｏｓｕｒｅ  ｎｏ．３３３０３は、熱可塑性ポリマー粒子及び赤外吸収性顔料、例えばカーボンブラックを含有する架橋された親水性層を支持体上に含む感熱性画像形成要素を開示している。赤外レーザーに画像通りに露光することにより、熱可塑性ポリマー粒子が画像通りに凝析し、それによりこれらの領域において画像形成要素の表面をさらなる現像なしでインキ受容性とする。この方法の欠点は、得られる印刷版が容易に損傷を受けることであり、それはそこにいくらかの圧力が加えられると非−印刷領域がインキ−受容性となり得るからである。さらに、限界的条件下で、そのような印刷版の平版印刷性能は劣る可能性があり、従ってそのような印刷版はほとんど平版印刷寛容度を有していない。
【００１２】
ＵＳ−Ｐ−４，７０８，９２５は、アルカリ−可溶性ノボラック樹脂及びオニウム−塩を含有する感光性組成物を含む画像形成要素を開示している。この組成物は場合によりＩＲ−増感剤を含有することができる。該画像形成要素をＵＶ−可視−もしくはＩＲ−線に画像通りに露光し、アルカリ水溶液を用いる現像段階が続いた後、ポジティブ又はネガティブ作用性印刷版が得られる。該画像形成要素の照射及び現像により得られる平版印刷版の印刷結果は悪い。
【００１３】
ＥＰ−Ａ−６２５７２８は、ＵＶ−及びＩＲ−線に感受性の層を含み、ポジティブ又はネガティブ作用性であることができる画像形成要素を開示している。この層はレゾール樹脂、ノボラック樹脂、潜在的ブレンステッド酸及びＩＲ−吸収性物質を含む。該画像形成要素の照射及び現像により得られる平版印刷版の印刷結果は悪い。
【００１４】
ＵＳ−Ｐ−５，３４０，６９９はＥＰ−Ａ−６２５７２８とほとんど同じであるが、ネガティブ作用性ＩＲ−レーザー記録画像形成要素を得るための方法を開示している。ＩＲ−感受性層はレゾール樹脂、ノボラック樹脂、潜在的ブレンステッド酸及びＩＲ−吸収性物質を含む。該画像形成要素の照射及び現像により得られる平版印刷版の印刷結果は悪い。
【００１５】
さらにＥＰ−Ａ−６７８３８０は、レーザー−融蝕可能な表面層の下にある研磨された金属支持体上に保護層が設けられる方法を開示している。画像通りに露光されると表面層が完全に、及び保護層のいくらかの部分が融蝕される。次いで印刷版をクリーニング液で処理し、保護層の残りを除去し、それにより親水性表面層を露出する。
【００１６】
上記で議論したシステムは１つ又はそれ以上の欠点、例えば低い赤外感度、予備−加熱段階の必要性（複雑な処理）を有するか、あるいは短いならびに長い画素滞留時間において画像形成可能でない。従って短いならびに長い画素滞留時間においてレーザー露光により画像形成することができ、優れた印刷性を有する平版印刷版を与える感熱性画像形成材料への要求が依然として存在する。
【００１７】
【３．発明の概略】
本発明の目的は、優れた印刷性を有し、簡単な生態学的方法（ｅｃｏｌｏｇｉｃａｌ  ｗａｙ）で現像可能な平版印刷版の作製のための感熱性画像形成要素を提供することである。
【００１８】
本発明のさらなる目的は、高い赤外感度を有する印刷版の作製のための感熱性画像形成要素を提供することである。
【００１９】
短いならびに長い画素滞留時間においてレーザー露光により画像形成することができる高品質の印刷版の作製のための感熱性画像形成要素を提供することも本発明の目的である。
【００２０】
本発明の他の目的は下記の記載から明らかになるであろう。
【００２１】
本発明に従えば、アルカリ性水溶液に可溶性のポリマーを含む疎水性層及びＩＲ−線に感受性の最上層を、親水性表面を有する平版印刷ベース上に含み、ＩＲ−線に露光されると、該最上層がアルカリ性水溶液によって浸透及び／又は可溶化されるための減少した又は増加した容量を有することを特徴とする平版印刷版の作製のための感熱性画像形成要素が提供される。
【００２２】
本発明に従えばまた、上記の感熱性画像形成要素を画像通りにＩＲ−線に露光し、該露光された画像形成要素をアルカリ性水溶液を用いて現像する段階を含む平版印刷版を得るための方法も提供される。レーザーの画素滞留時間（ｐｉｘｅｌ  ｄｗｅｌｌ  ｔｉｍｅ）は０．００５μ秒〜２０μ秒に含まれうる。
【００２３】
【４．発明の詳細な記述】
本発明に従えば、上記の感熱性画像形成要素を用いて生態学的に許容され得る方法で高品質の平版印刷版を得ることができることが見いだされた。
【００２４】
本発明の感熱性画像形成要素は、アルカリ性水溶液に可溶性のポリマーを含む疎水性層及びＩＲ−線感受性最上層を平版印刷ベース上に含む。
【００２５】
本発明の最上層はＩＲ−吸収性化合物及び結合剤樹脂を含む。特に有用なＩＲ−吸収性化合物は、例えば、赤外色素、金属炭化物、ホウ化物、窒化物、炭窒化物、ブロンズ−構造酸化物及び構造的にブロンズ群に関連しているがＡ成分がない酸化物、例えばＷＯ２．９である。ＩＲ−吸収性化合物としてカーボンブラックを用いるのが好ましい。結合剤樹脂としてゼラチン、セルロース、セルロースエステル、例えば酢酸セルロース、ポリビニルアルコール、ポリビニルピロリドン、塩化ビニリデンとアクリロニトリルのコポリマー、ポリ（メタ）アクリレート、ポリ塩化ビニル、シリコン樹脂などを用いることができる。結合剤樹脂として好ましいのはニトロセルロースである。
【００２６】
画像通りに露光されると、最上層においてアルカリ性水溶液によって浸透及び／又は可溶化される容量における差が生ずる。現像液によって浸透及び／又は可溶化される最上層の容量における差は、熱的に誘導される物理的又は化学的変換により得ることができる。該容量における差を生む熱的に誘導される物理的変換の例は：露光された領域において浸透及び／又は可溶化される容量における減少を生む、ＥＰ−Ａ  ９５２０２２８７１．０、９５２０２２８７２．８、９５２０２２８７３．６及び９５２０２２８７４．４に記載されているような親水性結合剤中の疎水性ポリマー粒子のレーザー誘導凝集（ｌａｓｅｒ  ｉｎｄｕｃｅｄ  ｃｏａｌｅｓｃｅｎｃｅ）、ならびに層の露光された領域で現像液による浸透及び／又は可溶化のための容量における増加を生む、材料のレーザー誘導除去である。現像液による浸透及び／又は可溶化のための層の容量における差を生む熱的に誘導される化学的変換の例は：露光された領域で該容量を増加させる、レーザー誘導の極性における変化、ならびに露光された領域で該容量を減少させる、レーザー誘導の架橋である。レーザー露光されると生ずる該容量における変化は、アルカリ性水溶液を用いて現像すると、得られる画像に損傷を与えずに及び／又はそれを可溶化せずに完全な掃去を可能にする程十分に高くなければならない。
【００２７】
画像通りにレーザー露光されると該容量が増加する好ましい場合、現像段階の間に、非画像形成部分を可溶化せずに及び／又はそれに損傷を与えずに画像形成部分が掃去されるであろう。
【００２８】
画像通りにレーザー露光されると該容量が減少する場合、現像の間に、画像形成部分を可溶化せずに及び／又はそれに損傷を与えずに非−画像形成部分が掃去されるであろう。
【００２９】
アルカリ性水溶液を用いる現像は５〜１２０秒の間隔内に行われるのが好ましい。
【００３０】
最上層はＩＲ−感受性化合物の他に、可視光及び／又はＵＶ−線に対してこの層を増感するために、可視光及び／又はＵＶ−線に感受性の化合物を含むことができる。
【００３１】
最上層及び平版印刷ベースの間に、本発明は現像水溶液に、より好ましくは、好ましくは７．５〜１４のｐＨを有するアルカリ性現像水溶液に可溶性の疎水性層を含む。この層で用いられる疎水性結合剤は、好ましくは通常のポジティブ又はネガティブ作用性ＰＳ−版で用いられるような疎水性結合剤、例えばノボラック、ポリビニルフェノール、カルボキシ置換ポリマーなどである。これらのポリマーの典型的例はＤＥ−Ａ−４００７４２８、ＤＥ−Ａ−４０２７３０１及びＤＥ−Ａ−４４４５８２０に記載されている。本発明と関連して用いられる疎水性結合剤はさらに水における不溶性、ならびにアルカリ性溶液における部分的可溶性／膨潤性及び／又は補助溶媒と組み合わされた場合の水における部分的可溶性を特徴とする。さらにこのアルカリ水溶液可溶性層は、熱的硬膜可能でインキ−受容性の可視光−もしくはＵＶ−減感層であるのが好ましい。この可視光−もしくはＵＶ−減感層は２５０ｎｍ〜６５０ｎｍの波長領域で吸収するジアゾ化合物、フォト酸類（ｐｈｏｔｏａｃｉｄｓ）、光開始剤、キノンジアジド、増感剤などの感光成分を含まない。この方法で昼光に安定な印刷版を得ることができる。さらにＩＲ−線感受性最上層は露光されるとアルカリ水溶液可溶性層に部分的に可溶化されることができる。
【００３２】
本発明の画像形成要素において、平版印刷ベースは陽極酸化されたアルミニウムであることができる。特に好ましい平版印刷ベースは電気化学的に研磨され、陽極酸化されたアルミニウム支持体である。陽極酸化されたアルミニウム支持体を処理してその表面の親水性を向上させることができる。例えばアルミニウム支持体を、例えば９５℃などの高温でケイ酸ナトリウム溶液を用いてその表面を処理することにより、ケイ酸塩化することができる。別の場合リン酸塩処理を適用することができ、それはさらに無機フッ化物を含有することができるリン酸塩溶液で酸化アルミニウム表面を処理することを含む。さらに、酸化アルミニウム表面をクエン酸又はクエン酸塩溶液で濯ぐことができる。この処理は室温で行うことができ又は約３０〜５０℃のわずかに高められた温度で行うことができる。さらに興味深い処理は、酸化アルミニウム表面を重炭酸塩溶液で濯ぐことを含む。これらの後処理の１つか又はそれ以上を単独で又は組み合わせて行うことができることはさらに明らかである。これらの処理のさらに詳細な記載はＧＢ  １．０８４．０７０、ＤＥ−Ａ−４４２３１４０、ＤＥ−Ａ−４４１７９０７、ＥＰ−Ａ−６５９９０９、ＥＰ−Ａ−５３７６３３、ＤＥ−Ａ−４００１４６６、ＥＰ−Ａ−２９２８０１、ＥＰ−Ａ−２９１７６０及びＵＳ−Ｐ−４，４５８，００５に示されている。
【００３３】
本発明に関連する他の実施態様に従えば、平版印刷ベースは、架橋された親水性層が設けられた柔軟性支持体、例えば紙もしくはプラスチックフィルムを含む。特に適した架橋された親水性層は、ホルムアルデヒド、グリオキサル、ポリイソシアナート又は加水分解されたテトラ−アルキルオルトシリケートなどの架橋剤で架橋された親水性結合剤から得ることができる。後者が特に好ましい。
【００３４】
親水性結合剤として親水性（コ）ポリマー、例えばビニルアルコール、アクリルアミド、メチロールアクリルアミド、メチロールメタクリルアミド、アクリル酸、メタクリル酸、ヒドロキシエチルアクリレート、ヒドロキシエチルメタクリレートのホモポリマー及びコポリマー、又は無水マレイン酸／ビニルメチルエーテルコポリマーを用いることができる。用いられる（コ）ポリマー又は（コ）ポリマー混合物の親水度は、少なくとも６０重量パーセント、好ましくは８０重量パーセントの程度まで加水分解されたポリ酢酸ビニルの親水度と同じか又はそれより高いことが好ましい。
【００３５】
架橋剤、特にテトラアルキルオルトシリケートの量は、親水性結合剤の１重量部当たりに少なくとも０．２重量部、好ましくは０．５〜５重量部、より好ましくは１．０重量部〜３重量部が好ましい。
【００３６】
本実施態様に従って用いられる平版印刷ベースにおける架橋された親水性層は、層の機械的強度及び多孔性を向上させる物質も含有するのが好ましい。この目的のために、コロイドシリカを用いることができる。用いられるコロイドシリカは、例えば４０ｎｍまでの、例えば２０ｎｍの平均粒径を有するいずれの商業的に入手可能なコロイドシリカの水−分散液の形態であることもできる。さらにコロイドシリカより寸法の大きな不活性粒子、例えばＪ．Ｃｏｌｌｏｉｄ  ａｎｄＩｎｔｅｒｆａｃｅ  Ｓｃｉ．，Ｖｏｌ．２６，１９６８，ｐａｇｅｓ  ６２−６９に記載されているＳｔｏｅｂｅｒに従って製造されるシリカ、あるいはアルミナ粒子又は二酸化チタン又は他の重金属酸化物の粒子である少なくとも１００ｎｍの平均直径を有する粒子を加えることができる。これらの粒子の挿入により、架橋された親水性層の表面には顕微鏡的丘と谷（ｍｉｃｒｏｓｃｏｐｉｃ  ｈｉｌｌｓ  ａｎｄ  ｖａｌｌｅｙｓ）から成る均一な粗いきめが与えられ、それは背景領域における水のための保存場所として働く。
【００３７】
本実施態様に従う平版印刷ベースにおける架橋された親水性層の厚さは０．２〜２５μｍの範囲内で変化することができ、１〜１０μｍが好ましい。
【００３８】
本発明に従って用いるために適した架橋された親水性層の特定の例は、ＥＰ−Ａ  ６０１２４０、ＧＢ−Ｐ−１４１９５１２、ＦＲ−Ｐ−２３００３５４、ＵＳ−Ｐ−３９７１６６０、ＵＳ−Ｐ−４２８４７０５及びＥＰ−Ａ  ５１４４９０に開示されている。
【００３９】
本実施態様と関連する平版印刷ベースの柔軟性支持体として、プラスチックフィルム、例えば基質化されたポリエチレンテレフタレートフィルム、酢酸セルロースフィルム、ポリスチレンフィルム、ポリカーボネートフィルムなどを用いるのが特に好ましい。プラスチックフィルム支持体は不透明又は透明であることができる。
【００４０】
接着促進層が設けられたポリエステルフィルム支持体を用いるのが特に好ましい。本発明に従って用いるのに特に適した接着促進層は、ＥＰ−Ａ  ６１９５２４、ＥＰ−Ａ  ６２０５０２及びＥＰ−Ａ  ６１９５２５に開示されている通り親水性結合剤及びコロイドシリカを含む。
【００４１】
接着促進層中のシリカの量は１ｍ２当たり２００ｍｇ〜１ｍ２当たり７５０ｍｇであるのが好ましい。さらにシリカ対親水性結合剤の比率は１より大きいのが好ましく、コロイドシリカの表面積は好ましくは１グラム当たり少なくとも３００ｍ２、より好ましくは１グラム当たり少なくとも５００ｍ２である。
【００４２】
本発明と関連する画像通りの露光は、赤外又は近−赤外、すなわち７００〜１５００ｎｍの波長領域で働くレーザーの使用を含む画像通りの走査露光である。最も好ましいのは近−赤外で発光するレーザーダイオードである。画像形成要素の露光は短いならびに長い画素滞留時間を有するレーザーを用いて行うことができる。好ましいのは０．００５μ秒〜２０μ秒の画素滞留時間を有するレーザーである。
【００４３】
画像通りの露光の後、感熱性画像形成要素はアルカリ性水溶液でそれを濯ぐことにより現像される。本発明で用いられるアルカリ性水溶液は、通常のポジティブ又はネガティブ作用性予備増感印刷版の現像に用いられ、７．５〜１４のｐＨを有するものである。かくして露光されてアルカリ性水溶液に関してより浸透可能にされた最上層の画像形成された部分ならびにその下の層の部分は掃去され、それによりポジティブ作用性印刷版が得られる。ネガティブ作用性印刷版を得るためには、画像通りに露光されると、層のレーザー画像形成された部分がアルカリ性水溶液に関する浸透可能性を低くされ、かくして最上層の非−露光部分及びその下の層の部分が掃去される。
【００４４】
本発明の方法の他の実施態様に従えば、画像形成要素は最初に印刷機の印刷シリンダー上に装着され、次いで印刷機上で直接画像通りに露光される。露光に続き、画像形成要素を上記の通りに現像することができる。
【００４５】
本発明の印刷版は印刷過程においてシームレススリーブ印刷版として用いることもできる。この選択肢の場合、印刷版はレーザーを用いて円筒形にはんだ付けされる。古典的に作製された印刷版を古典的な方法で適用する代わりに、直径として印刷シリンダーの直径を有するこの円筒状印刷版を印刷シリンダー上で滑らせる。スリーブに関するさらなる詳細は“Ｇｒａｆｉｓｃｈ  Ｎｉｅｕｗｓ”ｅｄ．Ｋｅｅｓｉｎｇ，１５，１９９５，ｐａｇｅ  ４  ｔｏ  ６に示されている。
【００４６】
画像通りに露光された画像形成要素をアルカリ性水溶液で現像し、乾燥した後、得られる版をそのまま印刷版として用いることができる。しかし耐久性を向上させるために、該版を２００℃〜３３０℃の温度で３０秒〜５分の間焼き付けることもできる。画像形成要素をＵＶ−線への全体的後−露光に供し、画像を硬膜させ、印刷版のランレングスを増すこともできる。
【００４７】
以下の実施例は本発明を例示するものであり、本発明はそれらに制限されるものではない。すべての部及びパーセンテージは、他に特定されなければ重量による。
【００４８】
【実施例】
実施例１：アルカリ−可溶性結合剤に基づくポジティブ作用性熱印刷版
短い画素滞留時間（０．０５μ秒）を有するＩＲ−レーザー露光
平版印刷ベースの製造
０．２０ｍｍの厚さのアルミニウム箔を５０℃において５ｇ／ｌの水酸化ナトリウムを含有する水溶液に箔を沈め、脱イオン水で濯ぐことにより脱脂した。次いで３５℃の温度及び１２００Ａ／ｍ２の電流密度において交流を用い、４ｇ／ｌの塩酸、４ｇ／ｌの硼酸及び５ｇ／ｌのアルミニウムイオンを含有する水溶液中で箔を電気化学的に研磨し、０．５μｍの平均中心線粗さを有する表面トポロジーを形成した。
【００４９】
脱イオン水で濯いだ後、次いで３００ｇ／ｌの硫酸を含有する水溶液を用い、６０℃において１８０秒間、アルミニウム箔をエッチングし、２５℃において３０秒間、脱イオン水で濯いだ。
【００５０】
続いて箔を２００ｇ／ｌの硫酸を含有する水溶液中で、４５℃の温度、約１０Ｖの電圧及び１５０Ａ／ｍ２の電流密度において約３００秒間、陽極酸化に供し、３．００ｇ／ｍ２のＡｌ２Ｏ３の陽極酸化フィルムを形成し、次いで脱イオン水で洗浄し、２０ｇ／ｌの重炭酸ナトリウムを含有する溶液を用い、４０℃で３０秒間後処理し、続いて脱イオン水を用い、２０℃で１２０秒間濯ぎ、乾燥した。
【００５１】
画像形成要素の製造
平版印刷ベース上に最初にメチルエチルケトン中のＭＡＲＵＫＡ  ＬＹＮＣＵＲ  Ｍ  Ｈ−２（Ｍａｒｕｚｅｎ  Ｃｏ．からのポリビニルフェノールのホモポリマー）の５重量％溶液を、２０μｍの湿潤厚さまでコーティングした。この層を４０℃で１０分間乾燥した。次いでこの層の上に、以下の成分を示されている通りの重量部で有するカーボンブラック分散液に基づくＩＲ−感受性組成物を２０μｍの湿潤コーティング厚さでコーティングした。
【００５２】
酢酸エチル・・・・・・・・・・・・・・・・・・・・・５７９．７
酢酸ブチル・・・・・・・・・・・・・・・・・・・・・３８６．５
Ｓｐｅｃｉａｌ  Ｓｃｈｗａｒｚ  ２５０・・・・・・・  １６．７
（Ｄｅｇｕｓｓａから入手可能なカーボンブラック）
ニトロセルロース  Ｅ９５０・・・・・・・・・・・・・  １２．３
（Ｗｏｌｆｆ  Ｗａｌｓｒｏｄｅから入手可能）
Ｓｏｌｓｐｅｒｓｅ  ５０００・・・・・・・・・・・・    ０．３
（ＩＣＩから入手可能な湿潤剤）
Ｓｏｌｓｐｅｒｓｅ  ２８０００・・・・・・・・・・・    １．７
（ＩＣＩから入手可能な湿潤剤）
Ｃｙｍｅｌ  ３０１・・・・・・・・・・・・・・・・・    ２．３
（Ｄｙｎｏ  Ｃｙａｎａｍｉｄから入手可能なメラミン硬膜剤）
ｐ−トルエンスルホン酸・・・・・・・・・・・・・・・    ０．５
ＩＲ−感受性コーティングを１２０℃で２分間乾燥した。
【００５３】
画像形成要素の画像通りの露光及び処理
ＩＲ−感受性印刷版を内部ドラム配置において、１０６４ｎｍで発光する走査ＮｄＹＡＧ赤外レーザーに供した（走査速度２１８ｍ／秒、画素時間０．０５μ秒、スポットサイズ１４μｍ、そして画像形成要素の表面上の出力は２ワット〜６ワットで変化させた）。この露光の後、ＩＲ−感受性マスクはレーザー−ビームに露光された領域において部分的に消失していた。さらに画像形成要素をＯｚａｓｏｌ  ＥＰ２６（ＡＧＦＡから入手可能なアルカリ性現像水溶液）を用いる現像過程に供し、それによりＩＲ−画像形成された部分を除去し、ポジティブ印刷版を得た。処理の後、印刷版をＧＴＯ４６オフセット印刷機上に搭載した。インキとしてＫ＋Ｅ  １２３Ｗ及び湿し液としてＲｏｔａｍａｔｉｃを用いた。印刷を開始し、ＩＲ−画像形成された部分にインキの吸収がない優れた印刷の質が得られた。
【００５４】
実施例２：アルカリ−可溶性結合剤に基づくポジティブ作用性熱印刷版
長い画素滞留時間（２．４μ秒）を用いるＩＲ−レーザー露光
実施例１の画像形成要素を１０５０ｎｍで発光する走査ＮｄＹｌｆ−レーザーに供した（走査速度４．４ｍ／秒、画素時間２．４μ秒、スポットサイズ１５μｍ、そして印刷版表面上の出力は７５〜４７５ミリワットで変化させた）。この露光の後、ＩＲ−感受性マスクはレーザー−ビームに露光された領域において部分的に消失していた。さらに画像形成要素をＯｚａｓｏｌ  ＥＰ２６（ＡＧＦＡから入手可能なアルカリ性現像水溶液）を用いる現像過程に供し、それによりＩＲ−画像形成された部分を除去し、ポジティブ印刷版を得た。処理の後、印刷版をＧＴＯ４６オフセット印刷機上に搭載した。インキとしてＫ＋Ｅ  １２３Ｗ及び湿し液としてＲｏｔａｍａｔｉｃを用いた。印刷を開始し、ＩＲ−画像形成された部分にインキの吸収がない優れた印刷の質が得られた。
【００５５】
実施例３：熱的に硬膜可能なアルカリ−可溶性層組成物に基づくポジティブ作用性熱印刷版
平版印刷ベースの製造
実施例１を参照されたい。
【００５６】
画像形成要素の製造
平版印刷ベース上に最初にメチルエチルケトン中の熱硬膜可能な組成物の５重量％溶液を、２０μｍの湿潤厚さまでコーティングした。得られる乾燥アルカリ可溶性熱硬膜可能な層は以下の組成を有した：６５％ｗ／ｗ  ＭＡＲＵＫＡ  ＬＹＮＣＵＲ  Ｍ  Ｈ−２（Ｍａｒｕｚｅｎ  Ｃｏ．からのポリビニルフェノールのホモポリマー）、３０％  ＣＹＭＥＬ  ３０３（Ｄｙｎｏ  Ｃｙａｎａｍｉｄからのヘキサメトキシメチルメラミン）、５％ｗ／ｗ  ＴＲＩＡＺＩＮＥ  Ｓ（ＰＣＡＳからの２，４，６−（トリクロロメチル）−ｓ−トリアジン）。この層を４０℃で１０分間乾燥した。次いでこの層の上に、以下の成分を示されている通りの重量部で有するカーボンブラック分散液に基づくＩＲ−感受性組成物を２０μｍの湿潤コーティング厚さでコーティングした。
【００５７】
酢酸エチル・・・・・・・・・・・・・・・・・・・・・５７９．７
酢酸ブチル・・・・・・・・・・・・・・・・・・・・・３８６．５
Ｓｐｅｃｉａｌ  Ｓｃｈｗａｒｚ  ２５０・・・・・・・  １６．７
（Ｄｅｇｕｓｓａから入手可能なカーボンブラック）
ニトロセルロース  Ｅ９５０・・・・・・・・・・・・・  １２．３
（Ｗｏｌｆｆ  Ｗａｌｓｒｏｄｅから入手可能）
Ｓｏｌｓｐｅｒｓｅ  ５０００・・・・・・・・・・・・    ０．３
（ＩＣＩから入手可能な湿潤剤）
Ｓｏｌｓｐｅｒｓｅ  ２８０００・・・・・・・・・・・    １．７
（ＩＣＩから入手可能な湿潤剤）
Ｃｙｍｅｌ  ３０１・・・・・・・・・・・・・・・・・    ２．３
（Ｄｙｎｏ  Ｃｙａｎａｍｉｄから入手可能なメラミン硬膜剤）
ｐ−トルエンスルホン酸・・・・・・・・・・・・・・・    ０．５
ＩＲ−感受性コーティングを１２０℃で２分間乾燥した。
【００５８】
画像形成要素の画像通りの露光及び処理
ＩＲ−感受性印刷版を内部ドラム配置において、１０６４ｎｍで発光する走査Ｎｄ  ＹＡＧ赤外レーザーに供した（走査速度２１８ｍ／秒、画素時間０．０５μ秒、スポットサイズ１４μｍ、そして画像形成要素の表面上の出力は２ワット〜６ワットで変化させた）。この露光の後、ＩＲ−感受性マスクはレーザー−ビームに露光された領域において部分的に消失していた。さらに画像形成要素をＯｚａｓｏｌ  ＥＰ２６（ＡＧＦＡから入手可能なアルカリ性現像水溶液）を用いる現像過程に供し、それによりＩＲ−画像形成された部分を除去し、ポジティブ印刷版を得た。次いで得られる印刷版を２００℃で２分間後焼付けし、熱硬膜を誘導した。これは実施例１と比較してより高いランレングスを有する印刷版を与えた。
【００５９】
実施例４：アルカリ−可溶性であるＵＶ−感受性層に基づくポジティブ作用性熱印刷版
Ｏｚａｓｏｌ  Ｎ６１印刷版の上に、以下の成分を示されている通りの重量部で有するカーボンブラック分散液に基づくＩＲ−感受性組成物をコーティングした。
【００６０】
酢酸エチル・・・・・・・・・・・・・・・・・・・・・５７９．７
酢酸ブチル・・・・・・・・・・・・・・・・・・・・・３８６．５
Ｓｐｅｃｉａｌ  Ｓｃｈｗａｒｚ  ２５０・・・・・・・  １６．７
（Ｄｅｇｕｓｓａから入手可能なカーボンブラック）
ニトロセルロース  Ｅ９５０・・・・・・・・・・・・・  １２．３
（Ｗｏｌｆｆ  Ｗａｌｓｒｏｄｅから入手可能）
Ｓｏｌｓｐｅｒｓｅ  ５０００・・・・・・・・・・・・    ０．３
（ＩＣＩから入手可能な湿潤剤）
Ｓｏｌｓｐｅｒｓｅ  ２８０００・・・・・・・・・・・    １．７
（ＩＣＩから入手可能な湿潤剤）
Ｃｙｍｅｌ  ３０１・・・・・・・・・・・・・・・・・    ２．３
（Ｄｙｎｏ  Ｃｙａｎａｍｉｄから入手可能なメラミン硬膜剤）
ｐ−トルエンスルホン酸・・・・・・・・・・・・・・・    ０．５
Ｏｚａｓｏｌ  Ｎ６１印刷版のＵＶ−感受性層にＩＲ−感受性組成物を、ナイフコーターを用い、２０μｍの湿潤コーティング厚さまでコーティングした。ＩＲ−感受性コーティングを１２０℃で２分間乾燥した。
【００６１】
画像形成要素の画像通りの露光及び処理
ＩＲ−感受性印刷版を内部ドラム配置において、１０６４ｎｍで発光する走査Ｎｄ  ＹＡＧ赤外レーザーに供した（走査速度２１８ｍ／秒、画素時間０．０５μ秒、スポットサイズ１４μｍ、そして画像形成要素の表面上の出力は２ワット〜６ワットで変化させた）。この露光の後、ＩＲ−感受性マスクはレーザー−ビームに露光された領域において部分的に消失していた。さらに画像形成要素をＯｚａｓｏｌ  ＥＮ１４３（ＡＧＦＡから入手可能な現像液）を用いる現像過程に供し、これによりＩＲ−画像形成された部分を除去し、ポジティブ印刷版を得た。処理の後、印刷版をＧＴＯ４６オフセット印刷機上に搭載した。インキとしてＫ＋Ｅ  １２３Ｗ及び湿し液としてＲｏｔａｍａｔｉｃを用いた。印刷を開始し、ＩＲ−画像形成された部分にインキの吸収がない優れた印刷の質が得られた。
【００６２】
実施例５：アルカリ−可溶性結合剤に基づくポジティブ作用性熱印刷版
短い画素滞留時間（０．０５μ秒）を用いるＩＲ−レーザー露光
平版印刷ベースの製造
実施例１を参照されたい。
【００６３】
画像形成要素の製造
平版印刷ベース上に最初にメチルエチルケトン中のＡＬＶＯＮＯＬ  ＰＮ４２９（Ｈｏｅｃｈｓｔからのクレゾール  ノボラック）及び３，４，５−トリメトキシ安息香酸（Ａｌｄｒｉｃｈから）（比率８８：１２）の５重量％溶液を、２０μｍの湿潤厚さまでコーティングした。この層を１２０℃で３０秒間乾燥した。次いでこの層の上に、以下の成分を示されている通りの重量部で有するカーボンブラック分散液に基づくＩＲ−感受性組成物を２０μｍの湿潤コーティング厚さでコーティングした。
【００６４】
酢酸エチル・・・・・・・・・・・・・・・・・・・・・９００．０
酢酸ブチル・・・・・・・・・・・・・・・・・・・・・６００．０
Ｓｐｅｃｉａｌ  Ｓｃｈｗａｒｚ  ２５０・・・・・・・  ２２．０
（Ｄｅｇｕｓｓａから入手可能なカーボンブラック）
ニトロセルロース  Ｅ９５０・・・・・・・・・・・・・    ２．２
（Ｗｏｌｆｆ  Ｗａｌｓｒｏｄｅから入手可能）
Ｓｏｌｓｐｅｒｓｅ  ５０００・・・・・・・・・・・・    ０．４４
（ＩＣＩから入手可能な湿潤剤）
Ｓｏｌｓｐｅｒｓｅ  ２８０００・・・・・・・・・・・    ２．２
（ＩＣＩから入手可能な湿潤剤）
ＩＲ−感受性コーティングを１２０℃で３０秒間乾燥した。
【００６５】
画像形成要素の画像通りの露光及び処理
ＩＲ−感受性印刷版を内部ドラム配置において、１０６４ｎｍで発光する走査ＮｄＹＡＧ赤外レーザーに供した（走査速度２１８ｍ／秒、画素時間０．０５μ秒、スポットサイズ１４μｍ、そして画像形成要素の表面上の出力は２ワット〜６ワットで変化させた）。この露光の後、ＩＲ−感受性マスクはレーザー−ビームに露光された領域において部分的に消失していた。さらに画像形成要素を１０％の水で希釈されたＯｚａｓｏｌ  ＥＰ２６（ＡＧＦＡから入手可能なアルカリ性現像水溶液）を用いる現像過程に供し、これによりＩＲ−画像形成された部分を除去し、ポジティブ印刷版を得た。処理の後、印刷版をＧＴＯ４６オフセット印刷機上に搭載した。インキとしてＫ＋Ｅ  １２３Ｗ及び湿し液としてＲｏｔａｍａｔｉｃを用いた。印刷を開始し、ＩＲ−画像形成された部分にインキの吸収がない優れた印刷の質が得られた。
【００６６】
実施例６：アルカリ−可溶性結合剤に基づくポジティブ作用性熱印刷版
長い画素滞留時間（２．４μ秒）を有するＩＲ−レーザー露光
実施例５の画像形成要素を１０５０ｎｍで発光する走査ＮｄＹｌｆ−レーザーに供した（走査速度４．４ｍ／秒、画素時間２．４μ秒、スポットサイズ１５μｍ、そして印刷版表面上の出力は７５〜４７５ミリワットで変化させた）。この露光の後、ＩＲ−感受性マスクはレーザー−ビームに露光された領域において部分的に消失していた。さらに画像形成要素を１０％の水で希釈されたＯｚａｓｏｌ  ＥＰ２６（ＡＧＦＡから入手可能なアルカリ性現像水溶液）を用いる現像過程に供し、それによりＩＲ−画像形成された部分を除去し、ポジティブ印刷版を得た。処理の後、印刷版をＧＴＯ４６オフセット印刷機上に搭載した。インキとしてＫ＋Ｅ  １２３Ｗ及び湿し液としてＲｏｔａｍａｔｉｃを用いた。印刷を開始し、ＩＲ−画像形成された部分にインキの吸収がない優れた印刷の質が得られた。